(57)【要約】【課題】ＥＳＣＲ性、耐衝撃性および剛性のバランスに優れ、かつバリア性に優れた中空成形品、特に燃料容器の提供。【解決手段】ＭＦＲが０．０１〜１ｇ／１０分、密度が０．９１０〜０．９４０ｇ／ｃｍ３、オルゼン曲げ剛性が２００〜６００ＭＰａのエチレン系重合体（Ａ）からなる最外層とＭＦＲが０．０１〜１ｇ／１０分、密度が０．９４０ｇ／ｃｍ３を超え０．９６０ｇ／ｃｍ３以下、オルゼン曲げ剛性が６００ＭＰａを超え１３００ＭＰａ以下のエチレン系重合体（Ｂ）からなる最内層、バリア層、接着層及びバリ回収層とからなる中空成形品であって、層構成比が最外層１０〜３０％、最内層３０〜５０％、バリア層１〜１５％、接着層１〜１５％、及びバリ回収層３０〜５０％（ただし、全ての層構成比の合計が１００％である。）であることを特徴とする中空成形品。【選択図】　　　なし【特許請求の範囲】
【請求項１】
下記エチレン系重合体（Ａ）からなる最外層、下記エチレン系重合体（Ｂ）からなる最内層、バリア層、接着層及びバリ回収層とからなる中空成形品であって、層構成比が最外層１０〜３０％、最内層３０〜５０％、バリア層１〜１５％、接着層１〜１５％、及びバリ回収層３０〜５０％（ただし、全ての層構成比の合計が１００％である。）であることを特徴とする中空成形品。エチレン系重合体（Ａ）：下記物性（Ａ１）〜（Ａ３）の特徴を有する、エチレン単独重合体、または、エチレンと炭素数３〜２０のα−オレフィンとからなりα−オレフィン含有量が１０重量％以下であるエチレン・α−オレフィン共重合体
物性（Ａ１）ＭＦＲが０．０１〜１ｇ／１０分
物性（Ａ２）密度が０．９１０〜０．９４０ｇ／ｃｍ３
物性（Ａ３）オルゼン曲げ剛性が２００〜６００ＭＰａ
エチレン系重合体（Ｂ）：下記物性（Ｂ１）〜（Ｂ３）の特徴を有する、エチレン単独重合体、または、エチレンと炭素数３〜２０のα−オレフィンとからなりα−オレフィン含有量が１０重量％以下であるエチレン・α−オレフィン共重合体
物性（Ｂ１）ＭＦＲが０．０１〜１ｇ／１０分
物性（Ｂ２）密度が０．９４０ｇ／ｃｍ３を超え０．９６０ｇ／ｃｍ３以下
物性（Ｂ３）オルゼン曲げ剛性が６００ＭＰａを超え１３００ＭＰａ以下
（ただし、ＭＦＲはＪＩＳ−Ｋ７２１０（１９０℃、２１．１８Ｎ荷重）に準拠して測定する値であり、密度はＪＩＳ−Ｋ７１１２に準拠して測定する値であり、オルゼン曲げ剛性はＪＩＳ−Ｋ７１０６準拠して測定する値である。）
【請求項２】
バリア層を接着層で挟み、最外層と接着層の間にバリ回収層を設けた５種６層の中空成形品であることを特徴とする請求項１に記載の中空成形品。
【請求項３】
バリア層が、エチレン・ビニルアルコール共重合体樹脂からなることを特徴とする請求項１又は２に記載の中空成形品。
【請求項４】
接着層が、直鎖状低密度ポリエチレンを不飽和カルボン酸またはその誘導体の含有量０．０１〜１重量％でグラフト変性したものであることを特徴とする請求項１〜３のいずれか１項に記載の中空成形品。
【請求項５】
請求項１〜４のいずれか１項に記載の中空成形品から構成される燃料タンク。
【発明の詳細な説明】
【０００１】
【発明の属する技術分野】
本発明は、エチレン系重合体を用いた中空成形品に関し、さらに詳しくは、バリア層を有する５種６層の積層体からなる中空成形において剛性、耐久性、衝撃性及びガスバリア性に優れた中空成形品である燃料容器に関する。
【０００２】
【従来の技術】
近年、自動車工業分野では、軽量化、省エネルギー化といった目的で各種自動車部品のプラスチック化が活発に押し進められている。プラスチック材料としては、安価、高強度、良耐候性、良薬品性および環境問題といった観点からポリオレフィン樹脂が一般に用いられている。
ポリオレフィン樹脂の中でも、特にポリエチレンは、中空成形用樹脂として好適な樹脂であり、ブロー成形製品向けに、一般に比較的分子量分布が広く、溶融張力が大きく、均一延伸性が良好であり、多用されている。
【０００３】
この様な用途に最適な材料として、例えば、成形加工性や耐環境応力亀裂性（以下ＥＳＣＲという）に優れたエチレン共重合体（例えば、特許文献１参照。）などが提案されている。しかしながら、これらのエチレン共重合体である高密度ポリエチレン等を単独で用いた場合は、剛性は優れるもののＥＳＣＲ性や耐衝撃性といった面で不十分な状況にある。また、座屈強度、ＥＳＣＲ性、光沢、耐衝撃性等に優れた２種以上のポリエチレン系樹脂を最外層と最内層に用いて積層された多層プラスチック容器が開発されてきている（例えば、特許文献２参照。）が、リサイクル性等の環境破壊問題への対応や、バリア性を必要とする燃料容器等においては、未解決の課題が多く残されている。
【０００４】
【特許文献１】
特開平２−５３８１１号公報
【特許文献２】
特開平７−２５６８４０号公報
特開平８−９１３４１号公報
特開平９−１６５４７６号公報
特開２００２−２０５７２４号公報
【０００５】
【発明が解決しようとする課題】
本発明の目的は、かかる用途においてＥＳＣＲ性、耐衝撃性および剛性のバランスに優れ、かつバリア性に優れた中空成形品、特に燃料容器を提供することにある。
【０００６】
【課題を解決するための手段】
本発明者は、上記目的を達成するために鋭意検討を重ねた結果、最外層と最内層を構成する樹脂として、密度及び剛性の異なる２種類のエチレン系樹脂を用い、最外層、最内層、バリア層、接着層及びバリ回収層の層構成比を特定にすることにより、バリ回収層を設けてもＥＳＣＲ性に優れ、かつ耐衝撃性に優れ、剛性とのバランスが良く、ガスバリア性に優れる中空成形品が得られることを見出し本発明を完成した。
【０００７】
すなわち、本発明の第１の発明によれば、下記エチレン系重合体（Ａ）からなる最外層、エチレン系重合体（Ｂ）からなる最内層、バリア層、接着層及びバリ回収層とからなる中空成形品であって、層構成比が最外層１０〜３０％、最内層３０〜５０％、バリア層１〜１５％、接着層１〜１５％、及びバリ回収層３０〜５０％（ただし、全ての層構成比の合計が１００％である。）であることを特徴とする中空成形品が提供される。
エチレン系重合体（Ａ）：下記物性（Ａ１）〜（Ａ３）の特徴を有する、エチレン単独重合体、または、エチレンと炭素数３〜２０のα−オレフィンとからなり、α−オレフィン含有量が１０重量％以下であるエチレン・α−オレフィン共重合体
物性（Ａ１）ＭＦＲが０．０１〜１ｇ／１０分
物性（Ａ２）密度が０．９１０〜０．９４０ｇ／ｃｍ３
物性（Ａ３）オルゼン曲げ剛性が２００〜６００ＭＰａ
エチレン系重合体（Ｂ）：下記物性（Ｂ１）〜（Ｂ３）の特徴を有する、エチレン単独重合体、または、エチレンと炭素数３〜２０のα−オレフィンとからなり、α−オレフィン含有量が１０重量％以下であるエチレン・α−オレフィン共重合体
物性（Ｂ１）ＭＦＲが０．０１〜１ｇ／１０分
物性（Ｂ２）密度が０．９４０ｇ／ｃｍ３を超え０．９６０ｇ／ｃｍ３以下
物性（Ｂ３）オルゼン曲げ剛性が６００ＭＰａを超え１３００ＭＰａ以下
（ただし、ＭＦＲはＪＩＳ−Ｋ７２１０（１９０℃、２１．１８Ｎ荷重）に準拠して測定する値であり、密度はＪＩＳ−Ｋ７１１２に準拠して測定する値であり、オルゼン曲げ剛性はＪＩＳ−Ｋ７１０６準拠して測定する値である。）
【０００８】
また、本発明の第２の発明によれば、第１の発明において、バリア層を接着層で挟み、最外層と接着層の間にバリ回収層を設けた５種６層の中空成形品であることを特徴とする中空成形品が提供される。
【０００９】
また、本発明の第３の発明によれば、第１又は２の発明において、バリア層が、エチレン・ビニルアルコール共重合体樹脂からなることを特徴とする中空成形品が提供される。
【００１０】
また、本発明の第４の発明によれば、第１〜３のいずれかの発明において、接着層が、直鎖状低密度ポリエチレンを不飽和カルボン酸またはその誘導体の含有量０．０１〜１重量％でグラフト変性したものであることを特徴とする中空成形品が提供される。
【００１１】
また、本発明の第４の発明によれば、第１〜４のいずれかの発明における中空成形品から構成される燃料タンクが提供される。
【００１２】
【発明の実施の形態】
本発明の中空成形品は、最外層、最内層、バリア層、接着層及びバリ回収層とからなる積層中空成形品である。以下に各層の構成、層構成比について詳細に説明する。
【００１３】
Ｉ．中空成形品の層構成
１．最外層
本発明の中空成形品の最外層は、下記物性（Ａ１）〜（Ａ３）の物性を有するエチレン系重合体（Ａ）からなる。
エチレン系重合体（Ａ）は、エチレン単独重合体、または、エチレンと炭素数３〜２０のα−オレフィンとの共重合体で、α−オレフィン含有量が１０重量％以下であるエチレン・α−オレフィン共重合体である。
ここで、エチレン単独重合体とは、モノマー原料としてエチレンのみを反応器に供給することによって製造された重合体をいう。また、エチレンとα−オレフィンとの共重合体であるエチレン・α−オレフィン共重合体におけるα−オレフィンは、炭素数が３〜２０、好ましくは３〜１５、より好ましくは３〜１０のα−オレフィンであり、具体的には、プロピレン、ブテン−１、３−メチルブテン−１、３−メチルペンテン−１、４−メチルペンテン−１、ヘキセン−１、オクテン−１、ペンテン−１、デセン−１、テトラデセン−１、ヘキサデセン−１、オクタデセン−１、エイコセン−１等が挙げられ、特に、ブテン−１、ヘキセン−１が好ましい。これらα−オレフィンは、１種のみでもよく、また２種以上が併用されていてもよい。更に、ビニルシクロヘキサンあるいはスチレンおよびその誘導体などのビニル化合物も使用することができる。
エチレン・α−オレフィン共重合体中におけるα−オレフィンの含有量は、１０重量％以下、好ましくは０．１〜１０重量％であり、より好ましくは０．１〜５重量％である。α−オレフィンの含有量がこれより多くなると、エチレン・α−オレフィン共重合体の剛性が低下するなどして好ましくない。
【００１４】
物性（Ａ１）ＭＦＲ
エチレン系重合体（Ａ）のＭＦＲは、０．０１〜１ｇ／１０分、好ましくは０．０１〜０．８ｇ／１０分、より好ましくは０．０１〜０．５ｇ／１０分である。
ＭＦＲが０．０１ｇ／１０分未満であると、パリソンの押出成形時に押出量が不足し、成形不安定な状態となり実用的でなく、１ｇ／１０分を超えるとパリソンの押出成形時に中空体を形成するための溶融パリソン形成が溶融粘度及び溶融張力の不足のため不安定となり実用的でない。
ＭＦＲは、エチレン系重合体の重合触媒の種類や重合時における重合温度や水素濃度の制御などの方法で調製することができる。
ここで、ＭＦＲは、ＪＩＳ−Ｋ７２１０に準拠し、温度１９０℃、荷重２１．１８Ｎの条件で測定したものである。
【００１５】
物性（Ａ２）密度
エチレン系重合体（Ａ）の密度は、０．９１０〜０．９４０ｇ／ｃｍ３、好ましくは０．９１５〜０．９３５ｇ／ｃｍ３、より好ましくは０．９２０〜０．９３０ｇ／ｃｍ３である。
密度が０．９１０ｇ／ｃｍ３未満であると、中空成形製品の剛性が不足し、０．９４０ｇ／ｃｍ３を超えると中空成形品のＥＳＣＲなどの耐久性が不足する。
密度は、エチレン系重合体の重合触媒の種類やα−オレフィンの種類や含有量の制御などの方法で調製することができる。
ここで、密度は、ＪＩＳ−Ｋ７１１２に準拠し、ペレットを温度１６０℃の熱圧縮成形機により溶融後２５℃／ｍｉｎの速度で降温し厚み２ｍｍｔのシートを成形し、このシートを温度２３℃の室内で４８時間状態調節した後、密度勾配管に入れ密度を測定するものである。
【００１６】
物性（Ａ３）オルゼン曲げ剛性
エチレン系重合体（Ａ）のオルゼン曲げ剛性は、２００〜６００ＭＰａ、好ましくは２００〜５００ＭＰａ、より好ましくは２００〜４００ＭＰａである。
オルゼン曲げ剛性が２００ＭＰａ未満であると、中空成形品の剛性が不足し、６００ＭＰａを超えると中空成形製品の衝撃性能が不足する。
オルゼン曲げ剛性は、エチレン系重合体の重合触媒の種類やα−オレフィンの種類や含有量の制御などの方法で調製することができる。
ここで、オルゼン曲げ剛性は、ＪＩＳ−Ｋ７１０６に準拠し、スパン間３０ｍｍ、つかみ部３０ｍｍ、全曲げモーメントが６ｋｇｆ・ｃｍの条件で６０ｄｅｇ／ｍｉｎで片持ち曲げ応力を測定するものである。
【００１７】
このような条件を満たすエチレン系重合体（Ａ）としては、高・中密度ポリエチレン、直鎖状低密度ポリエチレン、高圧ラジカル重合による低密度ポリエチレン、などから選択することができ、特に、直鎖状低密度ポリエチレンが好ましい。
低密度ポリエチレンとして、例えば、日本ポリケム社製ノバテックＬＤ「ＬＦ１２２」、「ＬＦ２４０」などが挙げられる。
直鎖状低密度ポリエチレンとして、例えば、日本ポリケム社製ノバテックＬＬ「ＵＥ３２０」、「ＵＲ９５１」並びにノバテックＣ６「ＳＨ５１０」、「ＳＨ５２０」などが挙げられる。
【００１８】
２．最内層
本発明の中空成形品の最内層は、下記物性（Ｂ１）〜（Ｂ３）の物性を有するエチレン系重合体（Ｂ）からなる。
エチレン系重合体（Ｂ）は、エチレン単独重合体、または、エチレンと炭素数３〜２０のα−オレフィンとの共重合体で、α−オレフィン含有量が１０重量％以下であるエチレン・α−オレフィン共重合体である。
ここで、エチレン単独重合体とは、モノマー原料としてエチレンのみを反応器に供給することによって製造された重合体をいう。また、エチレンとα−オレフィンとの共重合体であるエチレン・α−オレフィン共重合体におけるα−オレフィンは、炭素数が３〜２０、好ましくは３〜１５、より好ましくは３〜１０のα−オレフィンであり、具体的には、プロピレン、ブテン−１、３−メチルブテン−１、３−メチルペンテン−１、４−メチルペンテン−１、ヘキセン−１、オクテン−１、ペンテン−１、デセン−１、テトラデセン−１、ヘキサデセン−１、オクタデセン−１、エイコセン−１等が挙げられ、特に、ブテン−１、ヘキセン−１が好ましい。これらα−オレフィンは、１種のみでもよく、また２種以上が併用されていてもよい。更に、ビニルシクロヘキサンあるいはスチレンおよびその誘導体などのビニル化合物も使用することができる。
エチレン・α−オレフィン共重合体中におけるα−オレフィンの含有量は、１０重量％以下、好ましくは０．１〜１０重量％であり、より好ましくは０．１〜５重量％である。α−オレフィンの含有量がこれより多くなると、エチレン・α−オレフィン共重合体の剛性が低下するなどして好ましくない。
【００１９】
物性（Ｂ１）ＭＦＲ
エチレン系重合体（Ｂ）のＭＦＲは、０．０１〜１ｇ／１０分、好ましくは０．０１〜０．８ｇ／１０分、より好ましくは０．０１〜０．５ｇ／１０分である。
ＭＦＲが０．０１ｇ／１０分未満であると、パリソンの押出成形時に押出量が不足し、成形不安定な状態となりブロー成形が困難となり、１ｇ／１０分を超えると押出成形時に中空体を形成するための溶融パリソン形成が溶融粘度及び溶融張力の不足のため不安定となり、ブロー成形性が劣り、大型中空成形品を成形し難くなる。中空成形品の衝撃特性が低下する傾向があり実用的でない。
ＭＦＲは、エチレン系重合体の重合触媒の種類や重合時における重合温度や水素濃度の制御などの方法で調製することができる。
ここで、ＭＦＲは、ＪＩＳ−Ｋ７２１０に準拠し、温度１９０℃、荷重２１．１８Ｎの条件で測定したものである。
【００２０】
物性（Ｂ２）密度
エチレン系重合体（Ｂ）の密度は、０．９４０ｇ／ｃｍ３を超え０．９６０ｇ／ｃｍ３以下、好ましくは０．９４２〜０．９５８ｇ／ｃｍ３、より好ましくは０．９４５〜０．９５５ｇ／ｃｍ３である。
密度が０．９４０ｇ／ｃｍ３以下であると、中空成形製品の剛性が不足し、さらにガスバリア性やガソリン透過性が低下する傾向があり、０．９６０ｇ／ｃｍ３を超えると中空成形製品の衝撃性能が不足する。
密度は、エチレン系重合体の重合触媒の種類やα−オレフィンの種類や含有量の制御などの方法で調製することができる。
ここで、密度は、ＪＩＳ−Ｋ７１１２に準拠し、ペレットを温度１６０℃の熱圧縮成形機により溶融後２５℃／ｍｉｎの速度で降温し厚み２ｍｍｔのシートを成形し、このシートを温度２３℃の室内で４８時間状態調節した後、密度勾配管に入れ密度を測定するものである。
【００２１】
物性（Ｂ３）オルゼン曲げ剛性
エチレン系重合体（Ｂ）のオルゼン曲げ剛性は、６００ＭＰａを超え１３００ＭＰａ以下、好ましくは７００〜１２００ＭＰａ、より好ましくは８００〜１１００ＭＰａ、さらに好ましくは９００〜１０００ＭＰａである。
オルゼン曲げ剛性が６００ＭＰａ以下であると、中空成形製品の剛性が不足し、１３００ＭＰａを超えると中空成形製品の衝撃性能が不足する。
オルゼン曲げ剛性は、エチレン系重合体の重合触媒の種類やα−オレフィンの種類や含有量の制御などの方法で調製することができる。
ここで、オルゼン曲げ剛性は、ＪＩＳ−Ｋ７１０６に準拠し、スパン間３０ｍｍ、つかみ部３０ｍｍ、全曲げモーメントが６ｋｇｆ・ｃｍの条件で６０ｄｅｇ／ｍｉｎで片持ち曲げ応力を測定するものである。
【００２２】
このような条件を満たすエチレン系重合体（Ｂ）としては、高密度ポリエチレン、中密度ポリエチレン、から選択することができ、特に高密度ポリエチレンが好ましい。
具体的には、高密度ポリエチレンとして、日本ポリケム社製ノバテックＨＤ「ＨＢ４２０Ｒ」、「ＨＢ４１０Ｒ」、「ＨＢ３２１Ｒ」、「ＨＢ２２０Ｒ」、「ＨＢ２１４Ｒ」、「ＨＢ２１４ＲＷ」、「ＨＢ１２０Ｒ」などが挙げられる。
【００２３】
本発明のエチレン系重合体（Ａ）又は（Ｂ）の製造法は、前記物性（Ａ１）〜（Ａ３）の条件、又は物性（Ｂ１）〜（Ｂ３）の条件が満足されれば特に限定されるものではなく、チーグラー系触媒、フィリップス系触媒、メタロセン系触媒等の触媒の存在下、気相重合法、スラリー重合法、溶液重合等で製造される。重合条件は特に限定されない。また、重合温度は通常１５〜３５０℃、好ましくは２０〜２００℃、さらに好ましくは５０〜１２０℃であり、重合圧力は低・中圧の場合は、通常、常圧〜７０ＫｇＧ／ｃｍ２、好ましくは常圧〜５０ＫｇＧ／ｃｍ２であり、高圧法の場合は通常１５００ｋｇ／ｃｍ２Ｇ以下が望ましい。重合法は特に限定されるものではなく、一段重合はもちろん、水素濃度、モノマー濃度、重合圧力、重合温度、触媒等の重合条件が互いに異なる２段以上の多段重合法により調製することができる。また、多成分をブレンドして調製することもできる。
【００２４】
本発明では、目的を損なわない範囲で、エチレン系重合体（Ａ）又は（Ｂ）に、必要に応じて、帯電防止剤、酸化防止剤、滑剤、抗ブロッキング剤、防曇剤、有機あるいは無機系顔料、充填剤、紫外線防止剤、分散剤、耐候剤、架橋剤、発泡剤、難燃剤などの公知の添加剤を添加することができる。さらに、他のポリオレフイン系樹脂を１〜７０重量％まで配合してもよい。
【００２５】
３．バリア層
本発明の中空成形品を構成するバリア層は、エチレン・ビニルアルコール共重合体樹脂、ポリアミド樹脂、ポリエチレンテレフタレート樹脂、ポリブチレンテレフタレート樹脂等から選ばれるものであるが、特に、エチレン・ビニルアルコール共重合体樹脂からなることが好ましい。
エチレン・ビニルアルコール共重合体樹脂は、鹸化度が９３％以上、望ましくは９６％以上でエチレン含量が２５〜５０モル％であることがより好ましい。
【００２６】
４．接着層
本発明の中空成形品を構成する接着層は、不飽和カルボン酸またはその誘導体によりグラフト変性したエチレン系樹脂である。エチレン系樹脂は、高密度ポリエチレン、低密度ポリエチレン、直鎖状低密度ポリエチレン樹脂等から選ばれるものであるが、特に直鎖状低密度ポリエチレンが好ましい。
不飽和カルボン酸またはその誘導体によりグラフト変性したエチレン系樹脂は、好ましくは不飽和カルボン酸またはその誘導体の含有量０．０１〜１重量％、より好ましくは０．０５〜０．８重量％、さらに好ましくは０．１〜０．５重量％である。グラフト変性量が、０．０１重量％未満であると十分な接着性能が発現せず、１重量％を超えると接着性に寄与しない不飽和カルボン酸が過剰となり、接着性に悪影響を与える。
不飽和カルボン酸またはその誘導体としては、アクリル酸、メタクリル酸、マレイン酸、無水マレイン酸、フマール酸、イタコン酸、ナジック酸、無水ナジック酸等を挙げることができる。また、グラフト変性方法は、不飽和カルボン酸またはその誘導体を有機過酸化物の存在下にエチレン系樹脂にグラフトさせる公知の方法により行うことができる。
【００２７】
５．バリ回収層
本発明の中空成形品を構成するバリ回収層は、本発明のエチレン系重合体からなる中空成形品をブロー成形する過程で発生したバリを回収したエチレン系樹脂組成物からなるものであり、中空成形品の層構成比からその主成分は、エチレン系重合体（Ｂ）がその主成分となる。
なお、ブロー成形開始時などにおいて、バリ回収したエチレン系樹脂組成物が得られない場合においては、エチレン系重合体（Ｂ）を代用することが好ましい。
【００２８】
６．中空成形品の層構成
本発明の中空成形品における最外層、最内層、バリア層、接着層及びバリ回収層の構成比は、厚さ構成において全ての層構成の合計を１００％として、最外層１０〜３０％、最内層３０〜５０％、バリア層１〜１５％、接着層１〜１５％、及びバリ回収層３０〜５０％である。
詳細には、最外層の層構成比は、１０〜３０％、好ましくは１０〜２５％、より好ましくは１０〜２０％である。最外層の層構成比が１０％未満であると、中空成形製品の衝撃性能が不足し、３０％を超えると、中空成形製品の剛性が不足する。
最内層の層構成比は、３０〜５０％、好ましくは３５〜５０％、より好ましくは４０〜５０％である。最内層の層構成比が３０％未満であると、中空成形製品の剛性が不足し、５０％を超えると、中空成形製品の衝撃性能が不足する。
バリア層の層構成比は、１〜１５％、好ましくは１〜１０％、より好ましくは１〜５％である。バリア層の層構成比が１％未満であると、バリア性能が不足し、１５％を超えると、中空成形製品の衝撃性能が不足する。
接着層の層構成比は、１〜１５％、好ましくは１〜１０％、より好ましくは１〜５％である。接着層の層構成比が１％未満であると、接着性能に不足する傾向があり、１５％を超えると、中空成形製品の剛性が不足する傾向がある。
バリ回収層の層構成比は、３０〜５０％、好ましくは３５〜５０％、より好ましくは３５〜４５％である。バリ回収層の層構成比が３０％未満であると、中空成形製品の剛性が不足し、５０％を超えると、中空成形製品の衝撃性能が不足する。
【００２９】
本発明の中空成形品は、好ましくはバリア層を接着層で挟み、最外層と接着層の間にバリ回収層を有する５種６層の中空成形品である。
バリア層を接着層で挟むことにより、ガスバリア性という特徴が発揮される。また、最外層と接着層の間にバリ回収層を有することにより、原材料費の削減及び中空成形製品の剛性の保持という特徴が発揮される。
【００３０】
ＩＩ．中空成形品の製造及び用途
本発明の中空成形品の製造方法は、特に制限されず、従来からの公知の多層中空成形機を用いて押出ブロー成形法により製造することができる。例えば、複数の押出機で各層の構成樹脂を加熱溶融させた後、多層のダイより溶融パリソンを押出し、次いでこのパリソンを金型で挟み、パリソンの内部に空気を吹き込むことにより、多層の中空成形品が製造される。
【００３１】
また、本発明の中空成形品の用途としては、洗剤ボトル、飲料用ボトル、食用油ボトル等の食品用容器、灯油缶、ドラム缶、薬品用ボトル、農薬容器等の容器、各種燃料タンク等、およびスポイラー、バンバー等の各種部品、家電製品、ＯＡ機器等のハウジングや簡易トイレ、パレット等を構成するパネル状の構造部品等が挙げられる。特に、燃料タンクとして用いられることが最も好ましい。
本発明の中空成形品から構成される燃料タンクは、高耐久性、高衝撃性、ガスバリア性が高いなどの優れた特徴を有する。
【００３２】
【実施例】
以下、本発明を実施例によって具体的に説明するが、本発明はこれらの実施例によって限定されるものではない。なお、実施例、比較例で用いた評価方法及び使用樹脂は、以下の通りである。
【００３３】
１．物性評価及び品質評価
（１）ＭＦＲ：ＪＩＳ−Ｋ７２１０に準拠してＭＦＲ計を用い、温度１９０℃、荷重２１．１８Ｎの条件でＭＦＲを測定した。
（２）密度：ペレットを温度１６０℃の熱圧縮成形機により溶融後２５℃／ｍｉｎの速度で降温し厚み２ｍｍｔのシートを成形した。このシートを温度２３℃の室内で４８時間状態調節した後、密度勾配管に入れ密度を測定した。
（３）オルゼン曲げ剛性：ペレットを温度１６０℃の熱圧縮成形機により溶融後２５℃／ｍｉｎの速度で降温し厚み２ｍｍｔのシートを成形した。このシートを温度２３℃の室内で４８時間状態調節した後、長さ８５ｍｍ、幅１５ｍｍになるようにダンベル刃型で打ち抜いて試験片とした。次に、東洋精機（株）製のスティフネスメーターにてＪＩＳ−Ｋ７１０６に準拠し、スパン間３０ｍｍ、つかみ部３０ｍｍ、全曲げモーメントが６ｋｇｆ・ｃｍの条件で６０ｄｅｇ／ｍｉｎで片持ち曲げ応力を測定した。
【００３４】
（４）座屈強度：容器を上部から圧縮試験機にて５０ｍｍ／ｍｉｎの速度で圧縮し、最大圧縮強度を測定し、下記の基準で判定した。
◎：１６ｇ以上
○：１３ｇ以上１６ｇ未満
×：１３ｇ未満
（５）低温落下強度：容器に不凍液を満注した容器をマイナス４０℃に冷却し、５本の容器をコンクリート面から１ｍの高さで１０回連続垂直落下させ、容器破損率を次の式で算出し、下記の基準で判定した。
破損率（％）＝（１０回落下までに破損した数／試験数）×１００
◎：０％以上１０％未満
○：１０％以上３０％未満
×：３０％以上
（６）ボトルＥＳＣＲ：１０％濃度の界面活性剤であるイゲパール水溶液を容器定格容量の１０％注入したボトルを密封し、ボトル１０本を６５℃オーブン中に設置した。なお、ボトル試験内圧は、０．４ｋｇ／ｃｍ２Ｇ一定とした。ボトル１０本中、５本に割れが発生した時間を測定し、Ｆ５０ｈｒとして示し、下記の基準で判定した。
◎：５００ｈ以上
○：３００ｈ以上５００ｈ未満
△：２００ｈ以上３００ｈ未満
×：２００ｈ未満
（７）ガソリンバリア性：シナジーレギュラーガソリンを中空成形容器に入れ、４０℃で１週間状態調整実施後、ガソリンを入れ替え重量測定を行い、経時的に減少する量を重量測定し、下記の基準で判断した。
◎：０．０１ｇ／ｄａｙ未満
×：０．０１ｇ／ｄａｙ以上
【００３５】
２．使用樹脂
（１）エチレン系重合体（Ａ）
ＭＤＰＥ−１：エチレン・ヘキセン−１共重合体（日本ポリケム（株）製ノバテックＨＤ　ＨＢ１２０Ｒ）；ヘキセン−１含量　６重量％、ＭＦＲ　０．２ｇ／１０分、密度　０．９３７ｇ／ｃｍ３、オルゼン曲げ剛性　６００ＭＰａ
ＭＤＰＥ−２：エチレン・ヘキセン−１共重合体（日本ポリケム（株）製ノバテックＨＤ　ＳＨ５１０）；ヘキセン−１含量　６重量％、ＭＦＲ　０．３ｇ／１０分、密度　０．９２６ｇ／ｃｍ３、オルゼン曲げ剛性　３００ＭＰａ
（２）エチレン系重合体（Ｂ）
ＨＤＰＥ−１：エチレン・ヘキセン−１共重合体（日本ポリケム（株）製ノバテックＨＤ　ＨＢ２１４ＲＷ）；ヘキセン−１含量　２重量％、ＭＦＲ　０．０２ｇ／１０分、密度　０．９４８ｇ／ｃｍ３、オルゼン曲げ剛性　９００ＭＰａ
ＨＤＰＥ−２：エチレン単独重合体（日本ポリケム（株）製ノバテックＨＤ　ＨＢ４１０Ｒ）；ＭＦＲ　０．０２ｇ／１０分、密度　０．９５６ｇ／ｃｍ３、オルゼン曲げ剛性　１０００ＭＰａ
ＨＤＰＥ−３：エチレン・ブテン−１共重合体（日本ポリケム（株）製ノバテックＨＤ　ＨＢ３２１Ｒ）；ブテン−１含量　０．６重量％、ＭＦＲ　０．２ｇ／１０分、密度　０．９５３ｇ／ｃｍ３、オルゼン曲げ剛性　９５０ＭＰａ
（３）バリア層樹脂：エチレン・ビニルアルコール共重合体（ＥＶＯＨ）（（株）クラレ製エバール　ＥＰ−Ｆ１０１Ｂ）
（４）接着層樹脂：マレイン酸変性直鎖状低密度ポリエチレン（ＭＡ−ＬＬＤＰＥ）（三菱化学（株）製ＭＯＤＩＣ−ＡＰ　ＨＡ５５−５）；マレイン酸含有量
０．３重量％
（５）バリ回収層樹脂：
表１に記載する各々の実施例の層構成において、実験開始時のバリ回収層樹脂として最内層を構成する樹脂と同じ樹脂を使用し、４種６層の多層ボトルをブロー成形し、その多層ボトルを粉砕して、各々の層構成ごとにバリ回収樹脂として用いた。
例えば、実施例１におけるバリ回収層樹脂は、下記の構成の多層ボトルを成形し、粉砕して、バリ回収樹脂として用いた。
最外層：ＭＤＰＥ−１（ＨＢ１２０Ｒ）（層構成比１０％）
バリ回収層：ＨＤＰＥ−１（ＨＢ２１４ＲＷ）（層構成比３０％）
接着外層：ＭＡ−ＬＬＤＰＥ（層構成比１０％）
バリア層：ＥＶＯＨ（層構成比１０％）
接着内層：ＭＡ−ＬＬＤＰＥ（層構成比１０％）
最内層：ＨＤＰＥ−１（ＨＢ２１４ＲＷ）（層構成比３０％）
【００３６】
実施例１〜４、比較例１〜６
下記の押出機スクリューを有する５種６層の小型ダイレクト多層ブロー成形機を使用して、表１に記載の樹脂を用い、下記成形条件で５種６層の中空成形品（容器）を得、得られた中空成形品の評価を行った。評価結果を表１に示す。
【００３７】
使用成形機
最外層（外側から１層目）系４０ｍｍφ、Ｌ／Ｄ２２
第２層（外側から２層目）系４０ｍｍφ、Ｌ／Ｄ２２
第３層（外側から３層目）系２０ｍｍφ、Ｌ／Ｄ２０
第４層（外側から４層目）系２０ｍｍφ、Ｌ／Ｄ２０
第５層（外側から５層目）系２０ｍｍφ、Ｌ／Ｄ２０
最内層（外側から６層目）系４０ｍｍφ、Ｌ／Ｄ２２
【００３８】
成形条件
成形温度２１０℃、ブロー金型冷却温度２０℃、冷却時間３０秒の条件にてボトル重量１００ｇ、容量１５００ｃｃの多層ボトルを成形した。なお、層比率は、容器の厚み比率を観察しながら押し出し機のスクリュー回転数を調整し最外層が１０％、第２層が３０％、第３層が１０％、第４層が１０％、第５層が１０％、最内層が３０％となるようにした。
【００３９】
【表１】
2004136522.tif 000002
【００４０】
表１から明らかなように、バリ回収層を有し、最外層にＭＤＰＥを用い、最内層にＨＤＰＥを用いた５種６層の多層ボトルは、低温落下強度、座屈強度、ＥＳＣＲに優れ、ＥＳＣＲ性、耐衝撃性、および剛性のバランスに優れ、且つバリア性に優れていた（実施例１〜４）。一方、最内層に密度が低く、オルゼン曲げ剛性が小さいポリエチレン系樹脂を用いた多層ボトルは座屈強度に劣り（比較例１、２）、最外層に密度が高く、オルゼン曲げ剛性が大きいポリエチレン系樹脂を用いた多層ボトルはＥＳＣＲ、低温落下強度に劣り（比較例３〜５）、バリア層を用いない多層ボトルはガスバリア性に劣った（比較例６）。
【００４１】
【発明の効果】
本発明の中空成形品は、バリ回収層を有してもＥＳＣＲ性、耐衝撃性および剛性のバランスに優れ、かつバリア性に優れ、各種中空成形容器に用いることができ、特に燃料タンクとして好適に用いることができる。